(57)【特許請求の範囲】
【請求項１】
支持体上に中間層および感光層をこの順に設けてなる電子写真感光体を製造する方法において、
金属酸化物を下記式（１）で示される構造を有する化合物で処理する工程（ｉ）、
前記工程（ｉ）で処理された金属酸化物を用いて中間層用塗布液を調製する工程（ｉｉ）、および
前記工程（ｉｉ）で調製された中間層用塗布液を用いて中間層を形成する工程（ｉｉｉ）
を有することを特徴とする電子写真感光体の製造方法。
【化１】
0005473542.tif 000014
（上記式（１）中、Ｒ１は水素原子、またはヒドロキシル基、Ｒ２は水素原子、置換基を有してもよいアルキル基、Ｒ３とＲ４はそれぞれ独立して水素原子、ヒドロキシル基、又は置換基を有してもよいアルキル基、Ｒ５は水素原子、置換基を有してもよいアルキル基、アリール基又はＡｒ−Ｎ＝Ｎ−基を示し、Ａｒは、置換基を有してもよい芳香族炭化水素環、置換基を有してもよい複素環、置換基を有してもよい複数の芳香族炭化水素環を結合したものを含む１価の基、又は置換基を有してもよい複数の複素環を結合したものを含む１価の基を示し、ｎは４〜８の整数を示す。ｎ個のＡｒは同一、又は異なってもよい。
）
【請求項２】
前記式（１）で示される化合物が、下記式（２）で示される化合物である請求項１に記載の電子写真感光体の製造方法。
【化２】
0005473542.tif 000015
（上記式（２）中、Ｒ２は水素原子、置換基を有してもよいアルキル基、ｎは４〜８の整数を示す。）
【請求項３】
前記式（１）で示される化合物が、下記式（３）で示される化合物である請求項１に記載の電子写真感光体の製造方法。
【化３】
0005473542.tif 000016
（上記式（３）中、Ｒ２は水素原子、置換基を有してもよいアルキル基、Ｒ３とＲ４はそれぞれ独立して水素原子、ヒドロキシル基、又は置換基を有してもよいアルキル基、Ａｒは、置換基を有してもよい芳香族炭化水素環、置換基を有してもよい複素環、置換基を有してもよい複数の芳香族炭化水素環を結合したものを含む１価の基、又は置換基を有してもよい複数の複素環を結合したものを含む1価の基を示し、ｎは４〜８の整数を示す。ｎ個のＡｒは同一、又は異なってもよい。）
【請求項４】
前記工程（ｉｉ）は、前記工程（ｉ）で処理された金属酸化物および結着樹脂を用いて中間層用塗布液を調製する請求項１〜３のいずれか１項に記載の電子写真感光体の製造方
法。
【請求項５】
前記式（１）で示される構造を有する化合物の含有量が、前記金属酸化物に対して０．０１〜５０質量％である請求項１〜４のいずれか１項に記載の電子写真感光体の製造方法。
【発明の詳細な説明】
【技術分野】
【０００１】
本発明は、電子写真感光体の製造方法に関する。
【背景技術】
【０００２】
有機光導電性材料を利用した電子写真感光体（有機電子写真感光体）は従来の無機光導電性材料を用いた電子写真感光体（無機電子写真感光体）に比べ低公害で、製造が容易であり、構成材料の選択や設計の多様性から機能付与の自由度が高いという利点を有する。
近年のレーザービームプリンターの急速な普及により、有機電子写真感光体は広く市場で用いられるようになった。有機電子写真感光体の感光層には大きく次の２種類がある。
１つは、電荷発生物質を含有する電荷発生層と電荷輸送物質を含有する電荷輸送層とを積層した積層型感光層であり、もう１つは、電荷発生物質と電荷輸送物質とを同一層中に分散または溶解させた単層型感光層である。
【０００３】
また、近年、電子写真法によるカラー画像形成方法として、デジタル信号処理による書き込みで、有機感光体上にカラー画像を形成するカラー画像形成方法が盛んに行われるようになってきている。有機感光体としては、帯電特性及び感度が良好で、更に暗減衰が低いなど、電子写真特性はもちろんのこと、カラー画像に要求される広い階調性、及びデジタル潜像の現像に最も適している反転現像に対する適正が要求される。
【０００４】
有機感光体では、画像に要求される電子写真特性を満たすための方法として、支持体と感光層との間には支持体上の欠陥の被覆、感光層の接着性付与、干渉縞の防止、感光層の電気的破壊に対する保護、支持体から感光層へのホールの注入防止などを目的に中間層を設けることが多い。
中間層は上述のメリットを有する反面、電荷が蓄積され易いというデメリットを有する。そのため、連続プリント時において電位変動が大きくなる。その対策の１つに中間層中に金属酸化物などの導電性粒子を分散させ、電荷の滞留を防ぐ方法がある。しかしながら、金属酸化物などの導電性粒子を中間層に含有させた場合、局所的な凝集により、黒ポチ、カブリなどの画像欠陥が生じてしまう。黒ポチ、カブリの対策として、金属酸化物などの導電性粒子を無機表面処理する方法（特許文献１、２）、または、シランカップリング剤で表面処理する方法（特許文献３、４、５）が提案されているが、完全に解決するに至っていないのが現状である。
【先行技術文献】
【特許文献】
【０００５】
【特許文献１】特開２００２−３７２７９７号公報
【特許文献２】特開２００４−０７７９７６号公報
【特許文献３】特開平９−９６９１６号公報
【特許文献４】特開平９−２５８４６９号公報
【特許文献５】特開平８−３２８２８３号公報
【発明の概要】
【発明が解決しようとする課題】
【０００６】
本発明の目的は、黒ポチ、カブリの無い良好な画像特性を示す電子写真感光体の製造方法を提供することにある。
【課題を解決するための手段】
【０００７】
包摂化合物であるカリックスアレーン化合物は、金属や金属イオン等と強く相互作用し、ある種の錯体や、包摂体を形成する。本発明は、中間層の形成の工程において、カリックスアレーン化合物と金属酸化物とを処理した後に中間層用塗布液を調製することによって、黒ポチ、カブリを抑制することが出来ることを見出した。
本発明から、以下の電子写真感光体の製造方法が提供される。
支持体上に中間層および感光層をこの順に設けてなる電子写真感光体を製造する方法において、
金属酸化物を下記式（１）で示される構造を有する化合物で処理する工程（ｉ）、
前記工程（ｉ）で処理された金属酸化物を用いて中間層用塗布液を調製する工程（ｉｉ）、および
前記工程（ｉｉ）で調製された中間層用塗布液を用いて中間層を形成する工程（ｉｉｉ）を有することを特徴とする電子写真感光体の製造方法。
【化１】
0005473542.tif 000002
（上記式（１）中、Ｒ１は水素原子、またはヒドロキシル基、Ｒ２は水素原子、置換基を有してもよいアルキル基、Ｒ３とＲ４はそれぞれ独立して水素原子、ヒドロキシル基、又は置換基を有してもよいアルキル基、Ｒ５は水素原子、置換基を有してもよいアルキル基、アリール基又はＡｒ−Ｎ＝Ｎ−基を示し、Ａｒは、置換基を有してもよい芳香族炭化水素環、置換基を有してもよい複素環、置換基を有してもよい複数の芳香族炭化水素環を結合したものを含む１価の基、又は置換基を有してもよい複数の複素環を結合したものを含む１価の基を示し、ｎは４〜８の整数を示す。ｎ個のＡｒは同一、又は異なってもよい。）
【発明の効果】
【０００８】
本発明により、黒ポチ、カブリの無い良好な画像特性を示す電子写真感光体を製造することができる。また、本発明により製造された電子写真感光体は、感光体膜の剥がれやクラックなどを防止することができ、良好な感光体膜特性を示す。
【図面の簡単な説明】
【０００９】
【図１】本発明の製造方法で製造された電子写真感光体を搭載したプロセスカートリッジ、及び該プロセスカートリッジを備えた電子写真装置の構成の一例を概略する図。
【図２】本発明の製造方法で製造される電子写真感光体の層構成の一例を概略する図。
【発明を実施するための形態】
【００１０】
本発明の製造方法により製造される電子写真感光体の層構成は、導電性支持体上に中間層、感光層を有する。本発明においては、支持体と中間層の間に、支持体の欠陥を隠蔽しかつモアレを抑制する目的で導電性粒子を含有した導電層を設けてもよい。
【００１１】
感光層は、本発明の構成を満足するものであれば、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよい。しかし、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。本発明における電子写真感光体の好ましい構成の概略が図２に示される。図２の電子写真感光体においては、支持体２１上に、後述の導電層２２、中間層２３、電荷発生層２４、電荷輸送層２５が積層されている。また、必要に応じて感光層上に保護層を設けてもよい。
【００１２】
支持体としては、導電性を有するものであればよく、アルミニウム、ステンレス及びニッケルのような金属あるいは導電層を設けた金属、プラスチック及び紙が挙げられ、形状としては円筒状及びフィルム状が挙げられる。
【００１３】
導電層に用いられる樹脂としてはフェノール樹脂、ポリウレタン樹脂のような熱硬化型の樹脂を使用することが好ましい。また、導電層表面で反射した光が干渉して出力画像に干渉縞が発生することを抑制するために、導電層に、導電層表面を粗面化するための表面粗し付与材を添加することも可能である。
表面粗し付与材としては、平均粒径１〜６μｍの樹脂粒子が好ましい。例えば、硬化性ゴム、ポリウレタン樹脂、エポキシ樹脂、アルキド樹脂、フェノール樹脂、ポリエステル樹脂、シリコーン樹脂、アクリル−メラミン樹脂のような硬化性樹脂の粒子が挙げられる。これらの中でも、凝集しにくいシリコーン樹脂の粒子が好ましい。また、導電層の表面性を高めるために、公知のレベリング剤を添加してもよい。
【００１４】
中間層は下層となる支持体および導電層の欠陥の被覆、感光層の接着性付与、干渉縞防止、感光層の電気的破壊に対する保護、ならびに支持体から感光層へのホール注入の阻止等を目的に下層と感光層との間に設けられる。
【００１５】
本発明の中間層は、金属酸化物を下記式（１）で示される構造を有する化合物で処理する工程（ｉ）、前記工程（ｉ）で処理された金属酸化物を用いて中間層用塗布液を調製する工程（ｉｉ）、および前記工程（ｉｉ）で調製された中間層用塗布液を用いて中間層を形成する工程（ｉｉｉ）によって形成する。
【化２】
0005473542.tif 000003
【００１６】
上記式（１）中、Ｒ１は水素原子、またはヒドロキシル基、Ｒ２は水素原子、置換基を有してもよいアルキル基、Ｒ３とＲ４はそれぞれ独立して水素原子、ヒドロキシル基、又は置換基を有してもよいアルキル基、Ｒ５は水素原子、置換基を有してもよいアルキル基、アリール基又はＡｒ−Ｎ＝Ｎ−基を示し、Ａｒは、置換基を有してもよい芳香族炭化水素環、置換基を有してもよい複素環、置換基を有してもよい複数の芳香族炭化水素環を結合したものを含む１価の基、又は置換基を有してもよい複数の複素環を結合したものを含む１価の基を示し、ｎは４〜８の整数を示す。ｎ個のＡｒは同一、又は異なってもよい。
【００１７】
上記工程（ｉ）において、上記式（１）で表されるカリックスアレーン化合物と金属酸化物との処理方法は、例えば、カリックスアレーン化合物および金属酸化物を溶剤に溶解させることで処理する方法、またはカリックスアレーン化合物および金属酸化物を溶剤中で分散して処理する方法があげられる。その後、工程（ｉ）においてカリックスアレーン化合物で処理した金属酸化物を用いて中間層用塗布液を調製する（工程（ｉｉ））。そして上記工程（ｉｉ）において調製した中間層用塗布液を塗布することで薄層（中間層）が設けられる（工程（ｉｉｉ））。
【００１８】
上記式（１）で表されるカリックスアレーン化合物は、下記式（２）、または下記式（３）であることが好ましい。
【化３】
0005473542.tif 000004
上記式（２）中、Ｒ２は水素原子、置換基を有してもよいアルキル基、ｎは４〜８の整数を示す。
【００１９】
【化４】
0005473542.tif 000005
上記式（３）中、Ｒ２は水素原子、置換基を有してもよいアルキル基、Ｒ３とＲ４はそれぞれ独立して水素原子、ヒドロキシル基、又は置換基を有してもよいアルキル基、Ａｒは、置換基を有してもよい芳香族炭化水素環、置換基を有してもよい複素環、置換基を有してもよい複数の芳香族炭化水素環を結合したものを含む１価の基、又は置換基を有してもよい複数の複素環を結合したものを含む1価の基を示し、ｎは４〜８の整数を示す。ｎ個のＡｒは同一、又は異なってもよい。
【００２０】
中間層に含有させる金属酸化物は特段限定されないが、酸化チタン、酸化スズ、酸化アルミニウム、酸化ジルコニウム等が好ましく例示できる。また、これら金属酸化物は、中間層の調製の際、樹脂１００質量部に対して１６０〜２８００質量部含有することが好ましく、４００〜２１００質量部含有することがより好ましい。
【００２１】
上記工程（ｉｉ）においては、上記工程（ｉ）で処理された金属酸化物に結着樹脂を加え、分散させることで中間層用塗布液を調製することが好ましい。用いられる結着樹脂は特に限定されることはなく、例えばフェノール樹脂、エポキシ樹脂、ポリウレタン、ポリカーボネート、ポリアリレート、ポリエステル、ポリアミド、ポリイミド、ポリアミドイミド、ポリアミド酸、ポリエチレン、ポリスチレン、スチレン−アクリル共重合体、アクリル樹脂、ポリメタクリレート、ポリビニルアルコール、ポリビニルアセタール、ポリビニルブチラール、ポリビニルホルマール、ポリアクリロニトリル、ポリアクリルアミド、アクリロニトリル−ブタジエン共重合体、ポリ塩化ビニル、塩化ビニル−酢酸ビニル共重合体、セルロース、メラニン樹脂、アミロース、アミロペクチン、ポリスルホン、ポリエーテルスルホン、シリコーン樹脂が適宜用いられ、１種もしくは２種以上のものを混合して用いることができる。
【００２２】
上記式（１）〜（３）で示されるカリックスアレーン化合物の含有量は処理する金属酸化物に対して、０．０１〜５０質量％が好ましく、さらには、０．１〜３０質量％がより好ましい。５０質量％より多い場合には塗布性や塗布液の液安定性が悪くなる場合がある。また０．０１質量％より少ない場合には、カリックスアレーン化合物で処理される金属酸化物量が少なくなり、目的とする効果が得られにくくなる。
【００２３】
中間層に用いる中間層用塗布液の調製方法は、上記工程（ｉ）〜（ｉｉｉ）にあるように、金属酸化物を式（１）で示されるカリックスアレーン化合物で処理した後、処理され
た金属酸化物を用いて、好ましくは結着樹脂を加えて分散させることで中間層用塗布液を調製することを特徴としている。カリックスアレーン化合物と金属酸化物とを予め、溶解処理または分散処理することによって、本発明の効果が得られる。カリックスアレーン化合物と金属酸化物、及び結着樹脂などを同時に溶解または分散した場合には、本発明の効果が得られない。
分散方法は特に限定されることなく、ペイントシェーカー、ホモジナイザー、超音波分散機、ビーズミル、ボールミル、サンドミル、ロールミル、振動ミル、アトライター、ホモミキサ、液衝突型高速分散機を用いた方法が挙げられる。分散に使用するメディアは制限されないが、ジルコニアビーズ、ガラスビーズが好ましく、ガラスビーズがより好ましい。分散の条件は特段制限されないが、−５℃〜５０℃の条件で、５〜１２０時間分散処理を行うことが好ましく、０〜４０℃の条件で、１２〜７２時間分散処理を行うことがより好ましい。
【００２４】
上記溶解処理または分散処理に用いられる溶剤は特に限定されることなく、例えば、ベンゼン、トルエン、キシレン、テトラリン、クロロベンゼン、ジクロロメタン、クロロホルム、トリクロロエチレン、テトラクロロエチレン、四塩化炭素、酢酸メチル、酢酸エチル、酢酸プロピル、ギ酸メチル、ギ酸エチル、アセトン、メチルエチルケトン、シクロヘキサノン、ジエチルエーテル、ジプロピルエーテル、ジオキサン、メチラール、テトラヒドロフラン、メタノール、エタノール、プロパノール、イソプロピルアルコール、ブチルアルコール、メチルセルソルブ、メトキシプロパノール、ジメチルホルムアミド、ジメチルアセトアミド、ジメチルスルホキシド、水のような溶剤を用いることができる。
その中でも酢酸エチル、アセトン、メチルエチルケトン、シクロヘキサノン、ジオキサン、メチラール、テトラヒドロフラン、メタノール、エタノール、イソプロピルアルコール、ブチルアルコール、メトキシプロパノール、水が好ましい。
【００２５】
調製された中間層用塗布液は、支持体または、支持体上の導電層上に塗布することで、中間層を形成する。中間層の膜厚は、０．０１〜３０μｍが好ましく、さらには０．１〜２０μｍが好ましい。
【００２６】
本発明の方法により作製された中間層は、カレックスアレーン化合物、金属酸化物及び結着樹脂などを同時に溶解または分散することで作製した中間層と比較して、長波長に吸収を有する。吸収波長については、次のような方法で測定することが出来る。
上記方法にて作製したカリックスアレーン化合物と金属酸化物との分散液、金属酸化物のみの分散液とをそれぞれ結着樹脂分散液と分散混合し、ポリエチレンテレフタレート（ＰＥＴ）フィルムにマイヤーバーを用いて塗布し、約１．０μmの膜を形成する。次いで
その膜を、紫外可視分光光度計（ＪＡＳＣＯ  V−５７０，日本分光）で測定する。
＜カリックスアレーン化合物の有無についての分析方法＞
感光体中間層中にカリックスアレーン化合物が含有されていることの確認は、感光層を剥し、中間層を削り取り、その削り取った中間層をＫＢｒ錠剤法による赤外吸収スペクトル測定を行うことで可能である(測定装置：日本分光（株）製フーリエ変換赤外分光光度
計（商品名：ＦＴ／ＩＲ−４２０）)。
＜金属酸化物の分析方法＞
感光体の中間層中に金属酸化物が含有されていることの確認は、感光層を剥し、中間層を削り取り、その削り取った中間層を使用して蛍光X線測定を行うことで可能である（測
定装置：スペクトリス（株）製波長分散型蛍光Ｘ線分析装置（商品名：Ａｘｉｏｓ））。
【００２７】
本発明の電子写真感光体の電荷発生層に用いられる電荷発生物質としては、例えば、モノアゾ、ジスアゾ、トリスアゾのようなアゾ顔料や、金属フタロシアニン、非金属フタロシアニンのようなフタロシアニン顔料や、インジゴ、チオインジゴのようなインジゴ顔料や、ペリレン酸無水物、ペリレン酸イミドのようなペリレン顔料や、アンスラキノン、ピ
レンキノン、ジベンズピレンキノンのような多環キノン顔料や、スクワリリウム色素や、ピリリウム塩およびチアピリリウム塩や、トリフェニルメタン色素や、セレン、セレン−テルル、アモルファスシリコンのような無機物質や、キナクリドン顔料や、アズレニウム塩顔料や、キノシアニンのようなシアニン染料や、アントアントロン顔料や、ピラントロン顔料や、キサンテン色素や、キノンイミン色素や、スチリル色素や、硫化カドミウムや、酸化亜鉛が挙げられる。これら電荷発生物質は１種のみ用いてもよく、２種以上用いてもよい。
【００２８】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、フェノール樹脂、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂が挙げられる。特には、ブチラール樹脂などが好ましい。これらは単独、混合または共重合体として１種または２種以上用いることができる。
【００２９】
電荷発生層は、電荷発生物質を結着樹脂および溶剤と共に分散して得られる電荷発生層用塗布液を塗布し、これを乾燥させることによって形成することができる。分散方法としては、ペイントシェーカー、ホモジナイザー、超音波分散機、ビーズミル、ボールミル、サンドミル、ロールミル、振動ミル、アトライター、ホモミキサ、液衝突型高速分散機を用いた方法が挙げられる。電荷発生物質と結着樹脂との割合は、１：０．３〜１：４（質量比）の範囲が好ましい。
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物が挙げられる。
電荷発生層の膜厚は５μｍ以下であることが好ましく、特には０．１〜２μｍであることがより好ましい。
また、電荷発生層には、種々の増感剤、酸化防止剤、紫外線吸収剤、可塑剤を必要に応じて添加することもできる。
【００３０】
本発明の電子写真感光体の電荷輸送層に用いられる電荷輸送物質は１種のみ用いてもよく、２種以上用いてもよい。
用いられる電荷輸送物質としては、トリアリールアミン系化合物、ヒドラゾン化合物、スチルベン化合物、ピラゾリン系化合物、オキサゾール系化合物、トリアリルメタン系化合物及びチアゾール系化合物が挙げられる。
電荷輸送層の膜厚は５〜４０μｍであることが好ましく、特には１０〜３５μｍであることがより好ましい。
また、電荷輸送層には、酸化防止剤、紫外線吸収剤、可塑剤などを必要に応じて添加することもできる。また、フッ素原子含有樹脂やシリコーン含有樹脂を含有させても良い。また前記樹脂により構成される微粒子を含有してもよい。また、金属酸化物微粒子や無機微粒子を含有してもよい。ただし、電荷輸送層を電子写真感光体の表面層として用いる場合は、その帯電列の位置に影響を及ぼさない範囲でそれらを含有させることができる。
【００３１】
感光層上には必要に応じて保護層を設けてもよい。保護層は、ポリビニルブチラール、ポリエステル、ポリカーボネート（ポリカーボネートＺや変性ポリカーボネート等）、ポリアミド、ポリイミド、ポリアリレート、ポリウレタン、フェノール、スチレン−ブタジエンコポリマー、エチレン−アクリル酸コポリマー又はスチレン−アクリロニトリルコポ
リマーのような樹脂を適当な有機溶剤によって溶解し、感光層上に塗布乾燥して形成される。保護層の膜厚は０．０５〜２０μｍが好ましい。また、保護層中に導電性粒子や紫外線吸収剤等を含有させてもよい。
【００３２】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法のような塗布方法を用いることができる。
【００３３】
次に、図１に本発明の製造方法で製造された電子写真感光体及び電子写真装置に脱着自在に取り付けられるプロセスカートリッジを備えた電子写真装置の概略構成の一例を示す。
図１において、１はドラム状の電子写真感光体であり、軸２を中心に矢印方向に所定の周速度で回転駆動される。
回転駆動される電子写真感光体１の周面は、帯電手段３により、負の所定電位に均一に帯電され、次いで、スリット露光やレーザービーム走査露光のような露光手段（不図示）から出力される露光光（画像露光光）４を受ける。こうして電子写真感光体１の周面に、目的の画像に対応した静電潜像が順次形成されていく。帯電手段３に印加する電圧は、直流成分に交流成分を重畳した電圧、又は直流成分のみの電圧のどちらでもよいが、本発明においては直流成分のみを印加する帯電手段を用いた。
【００３４】
電子写真感光体１の周面に形成された静電潜像は、現像手段５のトナーにより現像されてトナー画像となる。次いで、電子写真感光体１の周面に形成担持されているトナー画像が、転写手段６からの転写バイアスによって順次転写されていく。転写材Ｐは、転写材供給手段（不図示）から電子写真感光体１と転写手段６との間（当接部）に電子写真感光体１の回転と同期して取り出されて給送される。
【００３５】
トナー画像の転写を受けた転写材Ｐは、電子写真感光体１の周面から分離されて定着手段８へ導入されて像定着を受けることにより画像形成物（プリント、コピー）として装置外へプリントアウトされる。
トナー像転写後の電子写真感光体１の表面は、クリーニング手段７によって転写残りの現像剤（トナー）の除去を受けて清浄面化され、さらに前露光手段（不図示）からの前露光光１１により除電処理された後、繰り返し画像形成に使用される。なお、転写手段として、例えば、ベルト状やドラム状などの中間転写体を用いた中間転写方式の転写手段を採用してもよい。図１では、電子写真感光体１と、接触帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【実施例】
【００３６】
以下、実施例によって本発明を具体的に説明するが、本発明はこれらに限定されるものではない。なお、以下「部」とある場合は「質量部」を意味する。
【００３７】
本発明で用いるカリックスアレーン化合物は、公知例（例えばＪ．Ａｍ．Ｃｈｅｍ．Ｓｏｃ．，Ｖｏｌ．１１１，Ｎｏ，１４，１９８９  ｐ５３９７−５４０４）に記載のように、フェノール誘導体と各種アルデヒド化合物を硫酸及び塩酸等の酸を用いて脱水縮合することにより合成できる。下記表１〜３に記載するＣＡ−１〜ＣＡ２５のカリックスアレーン化合物を合成した。その合成方法を以下に例示する。
【００３８】
（合成例１）下記表２中の化合物ＣＡ−７の合成
窒素雰囲気下、冷却管をつけたナスフラスコにレゾルシノール２５．６部、ドデシルア
ルデヒド４２．３部及びエタノール２３０部を加え、その中へ濃塩酸３７部を加え、温度７０℃で１０時間処理した後で、冷却濾過濾取し、得られた結晶を熱水で十分洗浄し、乾燥した後、メタノールで再結晶して、白色結晶の化合物ＣＡ−７を１７．３部得た。得られた化合物の１Ｈ−ＮＭＲ及びＩＲのデータを下記に示す。
１Ｈ−ＮＭＲ（ＣＤＣｌ３，４０℃）δ＝０．９１（ｔ，１２H）、１．３０（ｂｒｓ
，６４Ｈ）、１．４１（ｂｒｓ，８Ｈ）、２．２４（ｂｒｓ，８Ｈ）、４．３３（ｔ，４Ｈ）、６．１５（ｓ，４Ｈ）、７．２４（ｓ，４Ｈ）、９．２７、９．３７、９．５５、９．６２（ｅａｃｈｂｒｓ，４Ｈ）
ＩＲ（ＫＢｒ）ｃｍ−１＝３５４８、３４９２、２９２４、２８５２、１６１８、１５０８、１４６５、１４３２、１３０２、１１９６、１１６７、９０３、８３７
【００３９】
（合成例２）下記表３中の化合物ＣＡ−２０の合成
３，５−ジニトロアニリン１０部を濃塩酸５９部とイオン交換水１７０部からなる塩酸水中に添加し攪拌しながら分散液を温度−５℃まで冷却した。その分散液中に、亜硝酸ナトリウム４．１５部をイオン交換水９．０７部に溶かした液を液中滴下した。６０分間攪拌後に活性炭１部を添加し、１分間攪拌した後濾過した。その濾物を攪拌しながら、温度−５℃まで冷却し、ホウフッ化ナトリウム１０．８部をイオン交換水３２．４部に溶かした液を滴下した。６０分間の攪拌を経た後、濾過した。濾物を回収しホウフッ化ナトリウム７．５部をイオン交換水１５０部に溶かした液中で６０分間分散洗浄し濾過した。濾物を回収しアセトニトリル７．８部とイソプロピルエーテル４３．２部の混合液中で３０分間分散洗浄し濾過した。濾物を回収して１０．６部のホウフッ化塩を得た（収率６８．６％）。
次に、窒素雰囲気下、カリックス［４］アレーン１．８部をテトラヒドロフラン２１１．２部に溶解させた後、温度−５℃まで冷却した。その溶液に上記で合成したホウフッ化塩６部を添加し、３０分攪拌した。さらにピリジン５．８８部を温度−５℃の液温をほぼ維持した状態でゆっくり滴下した。濾物を回収し２．５％塩酸水１３０部中で６０分間分散洗浄した後濾過した。濾物を回収しイオン交換水３００部で６０分間分散洗浄した後濾過した。イオン交換水の分散洗浄を再度繰り返した。濾物を回収しアセトン４１３部中で６０分間分散洗浄した後濾過した。濾物を回収し真空乾燥を経た後、オレンジ色の結晶の化合物ＣＡ−２０を３．８９部得た（収率７６．０％）。
【００４０】
（合成例３）下記表３中の化合物ＣＡ−２１の合成
窒素雰囲気下、化合物ＣＡ−７、４．４部をＮ，Ｎ−ジメチルホルムアミド（ＤＭＦ）３６０部に溶解させた温度０℃まで冷却した後、下記に示される化合物５．６部と、
【化５】
0005473542.tif 000006
ピリジン６０部を加え、そのままの温度で６時間攪拌した後、水１５００部に注下し、析出物を濾取した。得られた結晶を２％塩酸、次いで水で十分洗浄し、乾燥した後、テトラヒドロフランで再結晶して、赤色結晶の化合物ＣＡ−２１を５部得た。得られた化合物のＩＲデータを下記に示す。
ＩＲ（ＫＢｒ）ｃｍ−１＝３１０１、２９２５、１５４２、１４９１、１３４２
【００４１】
以下、表１〜３にカリックスアレーン化合物ＣＡ１〜ＣＡ２５の構造を示す。
【表１】
0005473542.tif 000007
【００４２】
【表２】
0005473542.tif 000008
【００４３】
【表３】
0005473542.tif 000009
【００４４】
（実施例１）
１０質量％の酸化アンチモンを含有する酸化スズで被覆した導電性酸化チタン粉体５０部、フェノール樹脂２５部、メチルセロソルブ２０部、メタノール５部及びシリコーンオイル０．００２部、直径０．８ｍｍのガラスビーズを用いたサンドミル装置で２時間分散して導電層用塗料を調製した。アルミニウム素管（ＥＤ管）上に、上記導電層用塗料を浸漬塗布方法で塗布し、温度１４０℃で３０分間乾燥して、膜厚が１５μｍの導電層を形成した。
【００４５】
本発明の中間層に用いるポリオレフィン樹脂、は、「新高分子実験学２  高分子の合成・反応（１）」の第１〜４章（共立出版株式会社）、特開２００３−１０５１４５号公報、特開２００３−１４７０２８号公報に記述された公知の方法で合成した。
【００４６】
ヒーター付の密閉できる耐圧１Ｌガラス容器を備えた撹拌機を用いて、以下のように攪
拌を行なった。６０．０部のポリオレフィン樹脂、３０．０部のエタノール、３．９部のＮ，Ｎ−ジメチルエタノールアミン及び２０６．１部の蒸留水をガラス容器内に仕込んだ。撹拌翼の回転速度を３００ｒｐｍとして撹拌したところ、容器底部には樹脂粒状物の沈澱は認められず、浮遊状態となっていることが確認された。そこでこの状態を保ちつつ、１０分後にヒーターの電源を入れ加熱した。そして系内温度を１４０℃に保ってさらに２０分間撹拌した。その後、水浴につけて、回転速度３００ｒｐｍのまま攪拌しつつ室温（約２５℃）まで冷却した。３００メッシュのステンレス製フィルター（線径０．０３５ｍｍ、平織）で加圧濾過（空気圧０．２ＭＰａ）し、乳白色の均一なポリオレフィン樹脂水性分散体を得た。
次に、ＴｉＯ２粒子（１０ｎｍ）１０部、化合物ＣＡ−１  １部、溶剤としてのメタノール８０部を、直径０．５ｍｍのガラスビーズを用いたペイントシェーカーで１６時間分散して、化合物ＣＡ−１処理したＴｉＯ２分散液を調製した。
次に、上記ポリオレフィン樹脂水性分散体を２５部、化合物ＣＡ−１処理したＴｉＯ２分散液３２９部を容器内で十分に攪拌し、電子写真感光体中間層用塗布液を調製した。
次いで、上記アルミニウム素管（ＥＤ管）上、導電層を形成した上に浸漬塗布し、１２０℃で１０分乾燥させ、膜厚１μｍの中間層を形成した。
【００４７】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン１０部を用意した。それに、ポリビニルブチラール（商品名：エスレックＢＸ−１、積水化学工業（株）製）５部およびシクロヘキサノン２５０部を混合し、直径１ｍｍのガラスビーズを用いたサンドミル装置で１時間分散した。次に、酢酸エチル２５０部を分散液に加えて電荷発生層用塗布液を調製した。
この電荷発生層用塗布液を、中間層上に浸漬塗布し、これを１０分間温度１００℃で乾燥させることによって、膜厚が０．１６μｍの電荷発生層を形成した。
【００４８】
次に、下記式で示される構造を有するアミン化合物８部、
【化６】
0005473542.tif 000010
下記式で示される構造を有するアミン化合物１部、
【化７】
0005473542.tif 000011
及び下記式で示される構造を有するポリアリレート樹脂（Ｍｗ：１１００００）１０部
【化８】
0005473542.tif 000012
を、最終質量比率でモノクロルベンゼン：ジメトキシメタンが７：３になる溶剤に溶解させることによって、電荷輸送用塗布液を調製した。この電荷輸送用塗布液を、浸漬塗布法で上記電荷発生層上に塗布し、温度１２０℃で１時間乾燥する事によって、膜厚１８μｍの電荷輸送層を形成した。このようにして、電荷輸送層が表面層である実施例１の電子写真感光体を作製した。
【００４９】
作製した電子写真感光体を、温度１５℃、湿度１０％ＲＨの環境下にて、ヒューレットパッカード製ＬａｓｅｒＪｅｔ４７００に装着し、５０００枚通紙耐久後画像の評価を行った。
評価開始時は、黒ポチ評価用に光沢紙を用いてべた白画像を１枚出力した。黒ポチ評価は、目視にてポチの数の確認を行ない、Ａ〜Ｆのランク付けを行なった。ランクＡは黒ポチが全く見られず、ランクＦは全面に黒ポチが見られる状態である。ランクＤまでは画像上許容される範囲であり、ランクＤは画像上、電子写真感光体１周分に換算して、φ０．３ｍｍ以下の黒ポチが５〜１０個存在する程度のものである。
【００５０】
別途、中間層膜の評価を行なった。中間層膜のクラックの有無は、支持体上に中間層を設けた後に光学顕微鏡（１０００倍）にて中間層表面の観察を実施し、○、△、×のランク分けを行なった。○はクラックが見られず非常に良好な膜であり、△は画像印刷領域の膜の一部に点状の凹みが観察されるものの、問題無いレベルである。×は、画像印刷領域全面に点状の凹み、クラックが発生している。
中間層の剥がれに関しては、上記５０００枚耐久画像評価終了後、中間層塗布端部の剥がれを確認した。○は剥がれが生じておらず、△は微小な剥がれが生じているものの問題無いレベルであり、×は剥がれが生じている。
結果を下記、表４に示す。
【００５１】
（実施例２〜３）
実施例１において、中間層に用いるカリックスアレーン化合物をそれぞれ表１に示すＣＡ−２、ＣＡ−３を用いた以外は実施例１と同様にして、電子写真感光体を作製した。評価は、実施例１と同様に行なった。
【００５２】
（実施例４）
実施例１において、中間層に用いる金属酸化物を酸化スズ、カリックスアレーン化合物を表１に示すＣＡ−２を用いた以外は実施例１と同様にして、電子写真感光体を作製した。評価は、実施例１と同様に行なった。
【００５３】
（実施例５）
実施例１において、中間層に用いる金属酸化物を酸化アルミニウム、カリックスアレーン化合物を表１に示すＣＡ−２を用いた以外は実施例１と同様にして、電子写真感光体を作製した。評価は、実施例１と同様に行なった。
【００５４】
（実施例６）
実施例１において、中間層に用いる金属酸化物を酸化亜鉛、カリックスアレーン化合物を表１に示すＣＡ−３を用いた以外は実施例１と同様にして、電子写真感光体を作製した。評価は、実施例１と同様に行なった。
【００５５】
（実施例７）
実施例１において、中間層に用いるポリオレフィン樹脂水性分散体の代わりにメラミン樹脂１０部をメタノール４０部に分散させた液を用いた以外は実施例１と同様にして、電子写真感光体を作製した。評価は、実施例１と同様に行なった。
【００５６】
（実施例８）
実施例１において、中間層に用いるカリックスアレーン化合物を表１に示すＣＡ−２、ポリオレフィン樹脂水性分散体の代わりにポリアミド樹脂１０部をメタノール３５部、ブタノール１２．５部の混合溶媒に分散させた液を用いた以外は実施例１と同様にして、電子写真感光体を作製した。評価は、実施例１と同様に行なった。
【００５７】
（実施例９）
実施例１において、中間層に用いるカリックスアレーン化合物を表１に示すＣＡ−３、ポリオレフィン樹脂水性分散体の代わりにフェノール樹脂１０部をメタノール４０部に分散させた液を用いた以外は実施例１と同様にして、電子写真感光体を作製した。評価は、実施例１と同様に行なった。
【００５８】
（実施例１０〜１２）
実施例１において、中間層に用いるカリックスアレーン化合物をそれぞれ表１に示すＣＡ−７、ＣＡ−１０、ＣＡ−１３を用いた以外は実施例１と同様にして、電子写真感光体を作製した。評価は、実施例１と同様に行なった。
【００５９】
（実施例１３）
実施例１において、中間層に用いる金属酸化物を酸化スズ、カリックスアレーン化合物を表１に示すＣＡ−９を用いた以外は実施例１と同様にして、電子写真感光体を作製した。評価は、実施例１と同様に行なった。
【００６０】
（実施例１４）
実施例１において、中間層に用いる金属酸化物を酸化アルミニウム、カリックスアレーン化合物を表１に示すＣＡ−９を用いた以外は実施例１と同様にして、電子写真感光体を作製した。評価は、実施例１と同様に行なった。
【００６１】
（実施例１５）
実施例１において、中間層に用いる金属酸化物を酸化亜鉛、カリックスアレーン化合物を表１に示すＣＡ−９を用いた以外は実施例１と同様にして、電子写真感光体を作製した。評価は、実施例１と同様に行なった。
【００６２】
（実施例１６）
実施例１において、中間層に用いるカリックスアレーン化合物を表１に示すＣＡ−７、ポリオレフィン樹脂水性分散体の代わりにフェノール樹脂１０部をメタノール４０部に分散させた液を用いた以外は実施例１と同様にして、電子写真感光体を作製した。評価は、実施例１と同様に行なった。
【００６３】
（実施例１７）
実施例１において、中間層に用いるカリックスアレーン化合物を表１に示すＣＡ−１０、ポリオレフィン樹脂水性分散体の代わりにメラミン樹脂１０部をメタノール３５部、ブ
タノール１２．５部の混合溶媒に分散させた液を用いた以外は実施例１と同様にして、電子写真感光体を作製した。評価は、実施例１と同様に行なった。
【００６４】
（実施例１８）
実施例１において、中間層に用いるカリックスアレーン化合物を表１に示すＣＡ−１３、ポリオレフィン樹脂水性分散体の代わりにポリアミド樹脂１０部をメタノール４０部に分散させた液を用いた以外は実施例１と同様にして、電子写真感光体を作製した。評価は、実施例１と同様に行なった。
【００６５】
（実施例１９〜２３）
実施例１において、中間層に用いるカリックスアレーン化合物をそれぞれ表１に示すＣＡ−１６、ＣＡ−１７、ＣＡ−１９、ＣＡ−２０、ＣＡ−２１を用いた以外は実施例１と同様にして、電子写真感光体を作製した。評価は、実施例１と同様に行なった。なお、実施例２３で調製した中間層用塗布液の吸収波長ピークを測定したところ、吸収波長ピークは３１６ｎｍ、３９８ｎｍ、４６２ｎｍ、６９４ｎｍに存在した。吸収波長ピークの測定方法を以下に示す。
【００６６】
実施例２３の中間層用塗布液を厚さ１２０μｍのＰＥＴフィルム上にマイヤーバーにて塗布し、これを乾燥させることによって、厚さ１μｍの層を形成した。このようにして、実施例２３の中間層吸収波長ピーク測定用フィルムを作製した。
紫外可視分光光度計（商品名：Ｖ−５７０、日本分光（株）製）に実施例２３の中間層吸収波長ピーク測定用フィルムを設置し、測定モードを吸光度（Ａｂｓ）に合わせて、測定波長域３００〜８００ｎｍの範囲で吸収波長ピークの測定を行った。なお、測定波長ピーク吸光度が０．０１以上のものをピークとして検出した。
【００６７】
（実施例２４）
実施例１において、中間層に用いる金属酸化物を酸化スズ、カリックスアレーン化合物を表１に示すＣＡ−２１を用いた以外は実施例１と同様にして、電子写真感光体を作製した。評価は、実施例１と同様に行なった。
【００６８】
（実施例２５）
実施例１において、中間層に用いる金属酸化物を酸化アルミニウム、カリックスアレーン化合物を表１に示すＣＡ−２３を用いた以外は実施例１と同様にして、電子写真感光体を作製した。評価は、実施例１と同様に行なった。
【００６９】
（実施例２６）
実施例１において、中間層に用いる金属酸化物を酸化亜鉛、カリックスアレーン化合物を表１に示すＣＡ−２５を用いた以外は実施例１と同様にして、電子写真感光体を作製した。評価は、実施例１と同様に行なった。
【００７０】
（実施例２７）
実施例１において、中間層に用いる金属酸化物を酸化スズ、カリックスアレーン化合物を表１に示すＣＡ−２１、ポリオレフィン樹脂水性分散体の代わりにポリアミド樹脂１０部をメタノール４０部に分散させた液を用いた以外は実施例１と同様にして、電子写真感光体を作製した。評価は、実施例１と同様に行なった。
【００７１】
（実施例２８）
実施例１において、中間層に用いる金属酸化物を酸化アルミニウム、カリックスアレーン化合物を表１に示すＣＡ−２１、ポリオレフィン樹脂水性分散体の代わりにフェノール樹脂１０部をメタノール３５部、ブタノール１２．５部の混合溶媒に分散させた液を用い
た以外は実施例１と同様にして、電子写真感光体を作製した。評価は、実施例１と同様に行なった。
【００７２】
（実施例２９）
実施例１において、中間層に用いる金属酸化物を酸化亜鉛、カリックスアレーン化合物を表１に示すＣＡ−２１、ポリオレフィン樹脂水性分散体の代わりにメラミン樹脂１０部をメタノール４０部に分散させた液を用いた以外は実施例１と同様にして、電子写真感光体を作製した。評価は、実施例１と同様に行なった。
【００７３】
（実施例３０）  
実施例１において、中間層に用いる金属酸化物とカリックスアレーン化合物とをペイントシェーカーで分散させる代わりにサンドミルを用いて分散させた以外は実施例１と同様にして、電子写真感光体を作製した。評価は、実施例１と同様に行なった。
【００７４】
（比較例１）
実施例１において、中間層に用いるカリックスアレーン化合物を用いず、酸化チタンのみで分散液を作製し、実施例１と同様にして、ポリオレフィン樹脂水性分散体と混合させた塗布液を使用して電子写真感光体を作製した。評価は、実施例１と同様に行なった。
【００７５】
（比較例２）
実施例１において、中間層に用いるカリックスアレーン化合物を用いず、酸化亜鉛のみで分散液を作製し、ポリオレフィン樹脂水性分散体の代わりにメラミン樹脂１０部をメタノール４０部に分散させた液と混合させた塗布液を使用して実施例１と同様に電子写真感光体を作製した。評価は、実施例１と同様に行なった。
【００７６】
（比較例３）
実施例１において、中間層に用いるカリックスアレーン化合物を用いず、酸化スズのみで分散液を作製し、ポリオレフィン樹脂水性分散体の代わりにポリアミド樹脂１０部をメタノール４０部に分散させた液と混合させた塗布液を使用して実施例１と同様に電子写真感光体を作製した。評価は、実施例１と同様に行なった。
【００７７】
（比較例４）
ＴｉＯ２粒子（１０ｎｍ）１０部、化合物ＣＡ−２  １部、溶剤としてのメタノール８０部、ポリオレフィン樹脂水性分散体６．９部を、直径０．５ｍｍのガラスビーズを用いたペイントシェーカーで１６時間分散して、化合物ＣＡ−２、ＴｉＯ２と、ポリオレフィン樹脂との同時分散塗布液を調製し、実施例１と同様に電子写真感光体を作製した。評価は、実施例１と同様に行なった。
【００７８】
（比較例５）
ＴｉＯ２粒子（１０ｎｍ）１０部、化合物ＣＡ−２１  １部、溶剤としてのメタノール８０部、ポリオレフィン樹脂水性分散体６．９部を、直径０．５ｍｍのガラスビーズを用いたペイントシェーカーで１６時間分散して、化合物ＣＡ−２１、ＴｉＯ２と、ポリオレフィン樹脂との同時分散塗布液を調製し、実施例１と同様に電子写真感光体を作製した。評価は、実施例１と同様に行なった。なお、比較例５で調製した中間層用塗布液の吸収波長ピークを測定したところ、吸収波長ピークは３１６ｎｍ、４００ｎｍ、５０４ｎｍに存在した。吸収波長ピークの測定方法は、中間層用塗布液を比較例５の中間層用塗布液に変更した以外は、実施例２３における吸収波長ピークの測定方法と同様にして行った。
【００７９】
【表４】
0005473542.tif 000013
【符号の説明】
【００８０】
２１  支持体
２２  導電層
２３  中間層
２４  電荷発生層
２５  電荷輸送層
【図１】
0005473542.tif 000017
【図２】
0005473542.tif 000018